(57)【要約】【課題】  画像表示装置の各表示素子に配置されて用いられる、酸化物半導体を活性層に用いた電界効果型トランジスタにおいて、小面積化が可能な電界効果型トランジスタなどの提供。【解決手段】  ソース電極又はドレイン電極である第１の電極と、  前記第１の電極上に配された、酸化物半導体からなる活性層と、  前記活性層上に配され、前記第１の電極と対となるソース電極又はドレイン電極である第２の電極と、  前記活性層の側面に配されたゲート絶縁膜と、  前記ゲート絶縁膜の前記活性層側と反対側に配されたゲート電極と、を有し、  前記活性層の厚みが、１μｍ以上であり、かつ前記活性層が、空隙を有さず、かつ上面の中央部に凹部を有さない電界効果型トランジスタである。【選択図】図１
2020057661.tif 000002
【特許請求の範囲】
【請求項１】
ソース電極又はドレイン電極である第１の電極と、
前記第１の電極上に配された、酸化物半導体からなる活性層と、
前記活性層上に配され、前記第１の電極と対となるソース電極又はドレイン電極である第２の電極と、
前記活性層の側面に配されたゲート絶縁膜と、
前記ゲート絶縁膜の前記活性層側と反対側に配されたゲート電極と、を有し、
前記活性層の厚みが、１μｍ以上であり、かつ前記活性層が、空隙を有さず、かつ上面の中央部に凹部を有さないことを特徴とする電界効果型トランジスタ。
【請求項２】
駆動信号に応じて光出力が制御される光制御素子と、電界効果型トランジスタを含み、前記光制御素子を駆動する駆動回路とを有する表示素子の前記電界効果型トランジスタに用いられる請求項１に記載の電界効果型トランジスタ。
【請求項３】
請求項１から２のいずれかに記載の電界効果型トランジスタを製造する、電界効果型トランジスタの製造方法であって、
前記第１の電極が配された基板上に、膜を形成する膜形成工程と、
前記膜に前記第１の電極に達する孔を形成する孔形成工程と、
前記孔に酸化物半導体形成用塗布液を塗布し、前記孔内に前記酸化物半導体形成用塗布液を充填する充填工程と、
前記孔内の前記酸化物半導体形成用塗布液を乾燥した後に焼成して、前記孔内に前記酸化物半導体からなる活性層を形成する活性層形成工程と、
前記膜を除去する除去工程と、
を含むことを特徴とする電界効果型トランジスタの製造方法。
【請求項４】
前記膜が、シリコン酸化膜である請求項３に記載の電界効果型トランジスタの製造方法。
【請求項５】
前記膜形成工程と前記孔形成工程との間に、前記膜上に、前記酸化物半導体形成用塗布液を弾く撥液膜を形成する撥液膜形成工程を含む請求項４から５のいずれかに記載の電界効果型トランジスタの製造方法。
【請求項６】
前記酸化物半導体形成用塗布液が、第Ａ元素と、第Ｂ元素と、第Ｃ元素とを有し、
前記第Ａ元素が、Ｓｃ、Ｙ、Ｌｎ、Ｂ、Ａｌ、及びＧａの少なくともいずれかであり、
前記第Ｂ元素が、Ｉｎ、及びＴｌの少なくともいずれかであり、
前記第Ｃ元素が、第４族元素、第５族元素、第６族元素、第７族元素、第８族元素、第９族元素、第１０族元素、第１４族元素、第１５族元素、及び第１６族元素の少なくともいずれかである請求項３から５のいずれかに記載の電界効果型トランジスタの製造方法。
【請求項７】
駆動信号に応じて光出力が制御される光制御素子と、
請求項１から２のいずれかに記載の電界効果型トランジスタを含み、前記光制御素子を駆動する駆動回路と、
を備えることを特徴とする表示素子。
【請求項８】
前記光制御素子が、エレクトロルミネッセンス素子、エレクトロクロミック素子、液晶素子、電気泳動素子、及びエレクトロウェッティング素子のいずれかを有する請求項７に記載の表示素子。
【請求項９】
画像データに応じた画像を表示する画像表示装置であって、
マトリックス状に配置された複数の請求項７から８のいずれかに記載の表示素子と、
前記複数の表示素子における各電界効果型トランジスタにゲート電圧と信号電圧とを個別に印加するための複数の配線と、
前記画像データに応じて、前記各電界効果型トランジスタの前記ゲート電圧と前記信号電圧とを前記複数の配線を介して個別に制御する表示制御装置と、
を備えることを特徴とする画像表示装置。
【請求項１０】
請求項９に記載の画像表示装置と、
表示する画像情報に基づいて画像データを作成し、該画像データを前記画像表示装置に出力する画像データ作成装置と、
を備えることを特徴とするシステム。
【発明の詳細な説明】
【技術分野】
【０００１】
本発明は、電界効果型トランジスタ、及びその製造方法、並びに表示素子、画像表示装置、及びシステムに関する。
【背景技術】
【０００２】
液晶ディスプレイ（Ｌｉｑｕｉｄ  Ｃｒｙｓｔａｌ  Ｄｉｓｐｌａｙ：ＬＣＤ）や有機ＥＬ（Ｅｌｅｃｔｒｏ  Ｌｕｍｉｎｅｓｃｅｎｃｅ）は、有機ＥＬや薄膜トランジスタ（ＴＦＴ）などの技術向上により、高解像度のディスプレイが開発されている。この傾向は、大型のＴＶ・ディスプレイだけでなく、ノートＰＣやタブレットＰＣ、電子ブック、スマートフォンにも展開されている。
【０００３】
高解像度の小型の表示装置では、ディスプレイ上に多くの画素が配置され、１画素あたりの画素サイズは小さくなる。加えて、輝度を確保するためには、開口率が重要である。そのため、ディスプレイの各画素に配置されるＴＦＴや配線の面積は、特性を低下させずに小さくすることが求められる。
【０００４】
他方、Ｉｎ−Ｇａ−Ｚｎ−Ｏ（ＩＧＺＯ）系のｎ型酸化物半導体が、アモルファスシリコンと比較して高いキャリア移動度を示す半導体であることが見出されている。そして、これらＩＧＺＯ系酸化物半導体を用いた薄膜トランジスタ（ＴＦＴ；Ｔｈｉｎ  Ｆｉｌｍ  Ｔｒａｎｓｉｓｔｏｒ）の開発が活発化している（例えば、非特許文献１参照）。
【０００５】
そのため、ディスプレイの各画素に配置される、酸化物半導体を活性層に用いた電界効果型トランジスタにおいて、小面積化が可能な電界効果型トランジスタが求められている。
【発明の概要】
【発明が解決しようとする課題】
【０００６】
本発明は、画像表示装置の各表示素子に配置されて用いられる、酸化物半導体を活性層に用いた電界効果型トランジスタにおいて、小面積化が可能な電界効果型トランジスタを提供することを目的とする。
【課題を解決するための手段】
【０００７】
前記課題を解決するための手段としては、以下の通りである。即ち、
本発明の電界効果型トランジスタは、
ソース電極又はドレイン電極である第１の電極と、
前記第１の電極上に配された、酸化物半導体からなる活性層と、
前記活性層上に配され、前記第１の電極と対となるソース電極又はドレイン電極である第２の電極と、
前記活性層の側面に配されたゲート絶縁膜と、
前記ゲート絶縁膜の前記活性層側と反対側に配されたゲート電極と、を有し、
前記活性層の厚みが、１μｍ以上であり、かつ前記活性層が、空隙を有さず、かつ上面の中央部に凹部を有さない。
【発明の効果】
【０００８】
本発明によると、画像表示装置の各表示素子に配置されて用いられる、酸化物半導体を活性層に用いた電界効果型トランジスタにおいて、小面積化が可能な電界効果型トランジスタを提供することができる。
【図面の簡単な説明】
【０００９】
【図１】図１は、電界効果型ドランジスタの構成例の断面模式図である。
【図２】図２は、電界効果型ドランジスタの他の構成例の断面模式図である。
【図３】図３は、画素領域の一例の上面模式図である。
【図４Ａ】図４Ａは、電界効果型ドランジスタの製造方法の一例を説明するための断面模式図である（その１）。
【図４Ｂ】図４Ｂは、電界効果型ドランジスタの製造方法の一例を説明するための断面模式図である（その２）。
【図４Ｃ】図４Ｃは、電界効果型ドランジスタの製造方法の一例を説明するための断面模式図である（その３）。
【図４Ｄ】図４Ｄは、電界効果型ドランジスタの製造方法の一例を説明するための断面模式図である（その４）。
【図４Ｅ】図４Ｅは、電界効果型ドランジスタの製造方法の一例を説明するための断面模式図である（その５）。
【図４Ｆ】図４Ｆは、電界効果型ドランジスタの製造方法の一例を説明するための断面模式図である（その６）。
【図４Ｇ】図４Ｇは、電界効果型ドランジスタの製造方法の一例を説明するための断面模式図である（その７）。
【図４Ｈ】図４Ｈは、電界効果型ドランジスタの製造方法の一例を説明するための断面模式図である（その８）。
【図４Ｉ】図４Ｉは、電界効果型ドランジスタの製造方法の一例を説明するための断面模式図である（その９）。
【図４Ｊ】図４Ｊは、電界効果型ドランジスタの製造方法の一例を説明するための断面模式図である（その１０）。
【図４Ｋ】図４Ｋは、電界効果型ドランジスタの製造方法の一例を説明するための断面模式図である（その１１）。
【図４Ｌ】図４Ｌは、電界効果型ドランジスタの製造方法の一例を説明するための断面模式図である（その１２）。
【図４Ｍ】図４Ｍは、電界効果型ドランジスタの製造方法の一例を説明するための断面模式図である（その１３）。
【図４Ｎ】図４Ｎは、電界効果型ドランジスタの製造方法の一例を説明するための断面模式図である（その１４）。
【図５】図５は、ドライプロセスによる孔内への膜形成の様子を説明するための断面模式図である（その１）。
【図６Ａ】図６Ａは、ドライプロセスによる孔内への膜形成の様子を説明するための断面模式図である（その２）。
【図６Ｂ】図６Ｂは、ドライプロセスによる孔内への膜形成の様子を説明するための断面模式図である（その３）。
【図７】図７は、本発明のシステムとしてのテレビジョン装置の一例を示す概略構成図である。
【図８】図８は、図７における画像表示装置を説明するための図（その１）である。
【図９】図９は、図７における画像表示装置を説明するための図（その２）である。
【図１０】図１０は、図７における画像表示装置を説明するための図（その３）である。
【図１１】図１１は、本発明の表示素子の一例を説明するための図である。
【図１２】図１２は、有機ＥＬ素子の一例を示す概略構成図である。
【図１３】図１３は、表示制御装置を説明するための図である。
【図１４】図１４は、液晶ディスプレイを説明するための図である。
【図１５】図１５は、図１４における表示素子を説明するための図である。
【発明を実施するための形態】
【００１０】
（電界効果型トランジスタ）
本発明の電界効果型トランジスタは、第１の電極と、活性層（「チャネル層」ともいう）と、第２の電極と、ゲート絶縁膜と、ゲート電極とを少なくとも有し、更に必要に応じて、その他の部材を有する。
【００１１】
＜第１の電極、及び第２の電極＞
前記第１の電極は、ソース電極又はドレイン電極である。
前記第２の電極は、前記第１の電極と対となるソース電極又はドレイン電極である。
即ち、前記第１の電極が、ソース電極である場合、前記第２の電極は、ドレイン電極である。前記第２の電極が、ソース電極である場合、前記第１の電極は、ドレイン電極である。
前記第２の電極は、前記活性層上に配される。
【００１２】
前記第１の電極、及び前記第２の電極の材質としては、特に制限はなく、目的に応じて適宜選択することができるが、低抵抗化の点から、Ａｕ、Ａｌ、Ｃｕなどの金属、及びそれらの合金が好ましい。更に、下地との密着性、選択比確保、反射防止などの目的でＴｉ、Ｍｏ、Ｗ、Ｎｂ、Ｔａ、Ｃｒなどの膜を合わせ持つ多層膜構造であってもよい。例えば、Ｔｉ／Ａｌ／Ｔｉの積層膜では、膜厚は５０ｎｍ／５００ｎｍ／５０ｎｍなどとなる。
【００１３】
前記第１の電極、及び前記第２の電極の平均膜厚としては、特に制限はなく、目的に応じて適宜選択することができるが、２０ｎｍ〜１μｍが好ましい。
【００１４】
前記第１の電極、及び前記第２の電極の形成方法としては、特に制限はなく、目的に応じて適宜選択することができ、例えば、スパッタ法、ＣＶＤ法等による成膜後、フォトリソグラフィーによってパターニングする方法などが挙げられる。
【００１５】
＜活性層＞
前記活性層は、酸化物半導体からなる。
前記活性層は、前記第１の電極上に配される。
前記活性層の厚みが、１μｍ以上であり、かつ前記活性層が、空隙を有さず、かつ上面の中央部に凹部を有さない。
【００１６】
前記酸化物半導体は、好適には、後述する酸化物半導体形成用塗布液により形成される。
前記活性層を、後述する電界効果型トランジスタの製造方法により製造することで、スパッタ法やＣＶＤ法では作製ができない、厚膜の活性層を、空隙（ボイド）や凹部なく作製することができる。
【００１７】
前記酸化物半導体は、例えば、ｎ型酸化物半導体である。
前記ｎ型酸化物半導体は、例えば、第Ａ元素と、第Ｂ元素と、第Ｃ元素とを有する。
前記第Ａ元素が、Ｓｃ、Ｙ、Ｌｎ、Ｂ、Ａｌ、及びＧａの少なくともいずれかである。
前記第Ｂ元素が、Ｉｎ、及びＴｌの少なくともいずれかである。
前記第Ｃ元素が、第４族元素、第５族元素、第６族元素、第７族元素、第８族元素、第９族元素、第１０族元素、第１４族元素、第１５族元素、及び第１６族元素の少なくともいずれかである。
【００１８】
前記活性層の平均厚みとしては、特に制限はなく、目的に応じて適宜選択することができるが、１μｍ以上１０μｍ以下がより好ましく、３μｍ以上１０μｍ以下が特に好ましい。
【００１９】
＜ゲート絶縁膜＞
前記ゲート絶縁膜としては、前記ゲート電極と前記活性層との間に設けられた絶縁膜であれば、特に制限はなく、目的に応じて適宜選択することができる。
【００２０】
前記ゲート絶縁膜の材質としては、特に制限はなく、目的に応じて適宜選択することができ、例えば、ＳｉＯ２、ＳｉＯＮ、ＳｉＮｘ等の既に広く量産に利用されている材料や、Ｌａ２Ｏ３、ＺｒＯ２、ＨｆＯ２等の高誘電率材料などが挙げられる。
【００２１】
また、前記ゲート絶縁膜としては、１または２以上のアルカリ土類金属元素と、Ｇａ、Ｓｃ、Ｙ、及びランタノイド（Ｃｅを除く）のうち１または２以上の金属元素と、を有するゲート絶縁膜であってもよい。
【００２２】
前記ゲート絶縁膜の形成方法としては、特に制限はなく、目的に応じて適宜選択することができ、例えば、スパッタ、化学気相蒸着（ＣＶＤ）、原子層蒸着（ＡＬＤ）等の真空成膜法、スピンコート、ダイコート、インクジェット等の印刷法などが挙げられる。
【００２３】
前記ゲート絶縁膜の平均厚みとしては、特に制限はなく、目的に応じて適宜選択することができるが、５０ｎｍ〜３μｍが好ましく、１００ｎｍ〜１μｍがより好ましい。
【００２４】
＜ゲート電極＞
前記ゲート電極は、前記ゲート絶縁膜の前記活性層側と反対側に配されている。
前記ゲート電極は、例えば、前記活性層の側面の全周を覆うのではなく、前記活性層の側面の一部に、前記ゲート絶縁膜を介して配されている。
【００２５】
前記ゲート電極の材質としては、特に制限はなく、目的に応じて適宜選択することができるが、低抵抗化の点から、Ａｕ、Ａｌ、Ｃｕなどの金属、及びそれらの合金が好ましい。更に、隣接膜との密着性、選択比確保、反射防止などの目的でＴｉ、Ｍｏ、Ｗ、Ｎｂ、Ｔａ、Ｃｒなどの膜を合わせ持つ多層膜構造であってもよい。例えば、Ｔｉ／Ａｌ／Ｔｉの積層膜では、膜厚は５０ｎｍ／５００ｎｍ／５０ｎｍなどとなる。
【００２６】
前記ゲート電極の平均膜厚としては、特に制限はなく、目的に応じて適宜選択することができるが、２０ｎｍ〜１μｍが好ましい。
【００２７】
前記ゲート電極の形成方法としては、特に制限はなく、目的に応じて適宜選択することができ、例えば、スパッタ法、ＣＶＤ法等による成膜後、フォトリソグラフィーによってパターニングする方法などが挙げられる。
【００２８】
前記電界効果型トランジスタは、駆動信号に応じて光出力が制御される光制御素子と、電界効果型トランジスタを含み、前記光制御素子を駆動する駆動回路とを有する表示素子の前記電界効果型トランジスタに好適に用いられる。
【００２９】
前記電界効果型トランジスタの構成例を図を用いて説明する。
図１は、電界効果型トランジスタの構成例の断面模式図である。
図１の電界効果型トランジスタは、第１の電極２と、活性層３と、第２の電極４と、ゲート絶縁膜５と、ゲート電極６とを有している。
第１の電極２は、ドレイン電極であり、第１の電極２は、基材１上に形成されている。
活性層３は、第１の電極２上に配されている。
第２の電極４は、活性層３上に配されている。
ゲート絶縁膜５は、活性層３の側面に配されている。
ゲート電極６は、ゲート絶縁膜５の活性層３側と反対側に配されている。ゲート電極６は、活性層３の側面の全周を覆うのではなく、活性層３の側面の一部に、ゲート絶縁膜５を介して配されている。
第２の電極４は、データ信号線７と電気的に接続している。
活性層３の厚み（Ｔ）は、１μｍ以上である。
活性層３は、空隙を有さず、かつ上面の中央部に凹部を有さない。
活性層３の幅（Ｗ）は、例えば、１μｍ〜１０μｍである。
【００３０】
図２は、電界効果型トランジスタの他の構成例の断面模式図である。
図２の電界効果型トランジスタは、第１の電極２と、活性層３と、第２の電極４と、ゲート絶縁膜５と、ゲート電極６とを有している。
第１の電極２は、ドレイン電極であり、第１の電極２は、基材１上に形成されている。
活性層３は、第１の電極２上に配されている。
第２の電極４は、活性層３上に配されている。第２の電極４は、データ信号線を兼ねている。
ゲート絶縁膜５は、活性層３の側面に配されている。
ゲート電極６は、ゲート絶縁膜５の活性層３側と反対側に配されている。ゲート電極６は、活性層３の側面の全周を覆うのではなく、活性層３の側面の一部に、ゲート絶縁膜５を介して配されている。
活性層３の厚みは、１μｍ以上である。
活性層３は、空隙を有さず、かつ上面の中央部に凹部を有さない。
【００３１】
前記電界効果型トランジスタは、ソース電極、活性層、及びドレイン電極を、縦方向に積層していることから、必要なチャネル長を確保しても、上面視における面積を小さくできる。そのため、図３に示すような画素領域において、画素領域に占める面積割合を小さくできる。その結果、液晶素子などの光制御素子の大きさを保持したまま、画素領域（表示素子）を小さくすることができる。また、ゲート電極が活性層の側面に沿って縦長に形成されるため、上面視における配線が重なる面積を小さくでき、その結果、寄生容量を小さくすることができる。なお、図３において、符号９は、電界効果型トランジスタとＰｉｘｃｅｌ電極を繋ぐ配線であり、符号１０は、電界効果型トランジスタであり、符号１４は、データラインであり、符号１５は、蓄積容量の上部電極であり、符号１６は、蓄積容量のグランドラインであり、符号１７は、Ｐｉｘｅｌ容量の下部電極であり、符号１８は、蓄積容量の下部電極であり、符号１９は、電界効果型トランジスタのゲート電極である。
【００３２】
（電界効果型トランジスタの製造方法）
本発明の電界効果型トランジスタの製造方法は、本発明の前記電界効果型トランジスタを製造する方法である。
前記電界効果型トランジスタの製造方法は、膜形成工程と、孔形成工程と、充填工程と、活性層形成工程と、除去工程とを少なくとも含み、好ましくは撥液膜形成工程を含み、更に必要に応じて、その他の工程を含む。
【００３３】
＜膜形成工程＞
前記膜形成工程は、前記第１の電極が配された基板上に、膜を形成する工程である。
前記膜としては、安価に形成可能な点から、シリコン酸化膜が好ましい。
【００３４】
前記膜の形成方法としては、特に制限はなく、目的に応じて適宜選択することができ、例えば、ＣＶＤなどが挙げられる。
前記膜の厚みとしては、特に制限はなく、目的に応じて適宜選択することができるが、前記膜の厚みが、およそ活性層の厚み、即ちチャネル長となる点から、１μｍ以上が好ましく、１μｍ以上１０μｍ以下がより好ましい。
【００３５】
＜孔形成工程＞
前記孔形成工程としては、前記膜に前記第１の電極に達する孔を形成する工程であれば、特に制限はなく、目的に応じて適宜選択することができ、例えば、前記膜上に前記孔に対応する開口を有する保護膜を形成した上で、前記膜をエッチングする方法などが挙げられる。前記エッチングは、ウエットエッチングであってもよいし、ドライエッチングであってもよい。
【００３６】
＜充填工程＞
前記充填工程としては、前記孔に酸化物半導体形成用塗布液を塗布し、前記孔内に前記酸化物半導体形成用塗布液を充填する工程であれば、特に制限はなく、目的に応じて適宜選択することができる。
【００３７】
前記塗布の方法としては、特に制限はなく、目的に応じて適宜選択することができ、例えば、スクリーン印刷法、ロールコート法、ディップコート法、スピンコート法、ダイコート法、インクジェット法、ナノインプリント法などが挙げられる。
【００３８】
＜＜酸化物半導体形成用塗布液＞＞
前記酸化物半導体形成用塗布液としては、乾燥及び焼成により酸化物半導体を形成できる塗布液であれば、特に制限はなく、目的に応じて適宜選択することができる。
前記酸化物半導体形成用塗布液は、好ましくは、第Ａ元素と、第Ｂ元素と、第Ｃ元素とを少なくとも含有し、更に必要に応じて、溶媒などのその他の成分を含有する。この酸化物半導体形成用塗布液により、ｎ型酸化物半導体を形成できる。
【００３９】
前記第Ａ元素は、Ｓｃ、Ｙ、Ｌｎ（ランタノイド）、Ｂ、Ａｌ、及びＧａの少なくともいずれかである。これらの元素は、第３族、又は第１３族に属する。
前記第Ｂ元素は、Ｉｎ、及びＴｌの少なくともいずれかである。これらの元素は、第１３族に属する。
前記第Ｃ元素は、第４族元素、第５族元素、第６族元素、第７族元素、第８族元素、第９族元素、第１０族元素、第１４族元素、第１５族元素、及び第１６族元素の少なくともいずれかである。
前記第Ｂ元素は本塗布液の主たる構成要素である。
前記第Ａ元素は、前記第Ｂ元素に起因する酸素欠損の生成を抑制する。
前記第Ｃ元素は、置換ドーピングを実現する。
【００４０】
前記酸化物半導体形成用塗布液は、溶媒に、前記第Ａ元素、前記第Ｂ元素、及び前記第Ｃ元素を、無機塩、酸化物、水酸化物、有機酸塩、金属アルコキシド、有機金属、及び金属錯体類の少なくともいずれかとして溶解させたものが好ましい。前記無機塩、前記酸化物、前記水酸化物、前記有機酸塩、前記金属アルコキシド、前記有機金属、及び前記金属錯体類は、前記溶媒中に均一に溶解すればよく、解離してイオンとなっていても構わない。前記無機塩、前記酸化物、前記水酸化物、前記有機酸塩、前記金属アルコキシド、前記有機金属、及び前記金属錯体類が前記酸化物半導体形成用塗布液に溶解している場合には、前記酸化物半導体形成用塗布液中の濃度の偏析などが生じにくいため、前記酸化物半導体形成用塗布液は、長期の使用が可能である。またこの塗布液を用いて作製した薄膜も均一な組成であるためＴＦＴの活性層に用いた場合の特性均一性も良好である。
【００４１】
酸化物半導体に対しては高い移動度が要求されるが、前記第Ｂ元素は本塗布液の主たる構成要素であり、本塗布液を用いて作製した酸化物薄膜の電子構造において、伝導帯底部を構成する。即ち、Ｉｎ、及びＴｌの非占有５ｓ及び６ｓ軌道は有効質量の小さな伝導帯底部を構成し、高い移動度を実現する。同時に前記第Ｂ元素の酸化物では酸素欠損が生じやすく、電子キャリアを生成する。しかしながら、この酸素欠損は不安定であり、外部雰囲気や後工程により容易に変化し、電気的な特性が安定しない要因になる。酸素に対する親和性が高い前記第Ａ元素は、このような不安定性を除去するためのものである。本塗布液を用いて作製した酸化物薄膜中に前記第Ａ元素が一定量存在することによって、前記第Ｂ元素が形成する電子構造を維持しながら、酸素欠損の生成を抑えることができる。
【００４２】
前記第Ａ元素と、前記第Ｂ元素との組み合わせによって酸素欠損を抑えられるので、この状態では電子キャリアは不足している。そこで、前記第Ｃ元素を添加することにより、置換ドーピングが実現し、充分な電子キャリアを生成することができる。前記第Ｃ元素は酸化物中で正４価から正８価の状態であることが好ましく、それによって有効に電子キャリアを生成する。前記第Ａ元素は、前記第Ｂ元素と同様に酸化物中では通常３価であり、キャリアの生成や補償はない。それ故、前記第Ｃ元素の添加によって、制御性の良い安定的なキャリア生成を実現できる。
【００４３】
前記第Ａ元素としては、Ｓｃ、Ｙ、Ｌｎ（ランタノイド）が更に好ましい。これらの元素と前記第Ｂ元素（Ｉｎ、及びＴｌ）との複合酸化物は何れもビクスバイト構造をとる。ビクスバイト構造は等方的で、ＭＯ６（Ｍは中心金属）八面体が集まった構造をしており、Ｘ線回折や電子線回折でアモルファスであったとしてもこの局所構造は維持されている。それ故、前記第Ｃ元素を添加した時に、効率よく置換ドーピングが実現する。
【００４４】
前記第Ａ元素のＡｌ、及びＧａの酸化物はコランダム及びβ−Ｇａ２Ｏ３構造であり、前記第Ｂ元素の酸化物の構造とは異なる。しかしながら、何れの構造もＭＯ６八面体が主たる配位多面体であるため、低濃度の場合にはビクスバイト構造中に固溶できる。その濃度は条件に依存するが、概ね４０ａｔ％以下である。
【００４５】
更に、酸化物半導体形成用塗布液は、第１族、第２族、第１１族、及び第１２族元素を含まないことが好ましい。これらの元素は酸化物中で正１価又は正２価であり、前記第Ｃ元素による電子ドーピングの効果を阻害するからである。
【００４６】
前記酸化物半導体形成用塗布液を用いることで、所望の体積抵抗率を有するｎ型酸化物半導体膜を得ることができる。
なお、前記酸化物半導体形成用塗布液は、その条件、具体的には溶解させる溶媒の種類、組成、濃度によっても、得られるｎ型酸化物半導体膜の体積抵抗率を制御することが可能である。また、塗布後の熱処理条件、より具体的には、焼成温度、焼成時間、昇温速度、降温速度、焼成中の雰囲気（ガス分率及び圧力）などによっても体積抵抗率を制御することができる。
更に光による原料分解及び反応の促進効果を利用することができる。また、膜を形成した後のアニールによっても体積抵抗率は変化するため、アニール温度や雰囲気を最適化する方法も有効である。
【００４７】
スパッタリング法やレーザーアブレーション法などでは、ターゲットの組成を均一にすることは困難で、特に概ね２％以下のドーパントや微量元素を均一に添加した膜を得ることは困難であった。また、元素毎のスパッタ効率も異なるためターゲットライフ期間内で組成を均一に保つことも困難であった。更には、真空プロセスを使用するため膜中の酸素欠損量を減少させることは困難であり、このことは特性の不安定さに繋がっていた。
【００４８】
前記酸化物半導体形成用塗布液を用いることで、前記真空プロセスにおける問題点は解決し、均一で安定な組成のｎ型酸化物半導体膜の製造が可能になり、ひいては安定した高性能なｎ型酸化物半導体ＴＦＴの製造が可能になった。
【００４９】
以下、前記酸化物半導体形成用塗布液についてより詳細に説明する。
前記酸化物半導体形成用塗布液は、例えば、前記第Ａ元素を含有する第Ａ元素含有化合物と、前記第Ｂ元素を含有する第Ｂ元素含有化合物と、前記第Ｃ元素を含有する第Ｃ元素含有化合物とが、前記溶媒に溶解されてなる。
前記第Ａ元素含有化合物としては、例えば、無機塩、酸化物、水酸化物、有機酸塩、金属アルコキシド、有機金属、金属錯体類などが挙げられる。
前記第Ｂ元素含有化合物としては、例えば、無機塩、酸化物、水酸化物、有機酸塩、金属アルコキシド、有機金属、金属錯体類などが挙げられる。
前記第Ｃ元素含有化合物としては、例えば、無機塩、酸化物、水酸化物、有機酸塩、金属アルコキシド、有機金属、金属錯体類などが挙げられる。
【００５０】
以下、上記化合物について個別に説明する。
【００５１】
＜＜＜インジウム含有化合物＞＞＞
インジウム（Ｉｎ）は、前記第Ｂ元素に属する。
前記インジウム含有化合物は、前記第Ｂ元素含有化合物に属する。
前記インジウム含有化合物としては、特に制限はなく、目的に応じて適宜選択することができ、例えば、有機インジウム化合物、無機インジウム化合物などが挙げられる。
【００５２】
−有機インジウム化合物−
前記有機インジウム化合物としては、インジウムと、有機基とを有する化合物であれば、特に制限はなく、目的に応じて適宜選択することができる。前記インジウムと前記有機基とは、例えば、イオン結合、共有結合、又は配位結合で結合している。
【００５３】
前記有機基としては、特に制限はなく、目的に応じて適宜選択することができ、例えば、置換基を有していてもよいアルコキシ基、置換基を有していてもよいアシルオキシ基、置換基を有していてもよいアセチルアセトナート基などが挙げられる。前記アルコキシ基としては、例えば、炭素数１〜６のアルコキシ基などが挙げられる。前記アシルオキシ基としては、例えば、炭素数１〜１０のアシルオキシ基などが挙げられる。
前記置換基としては、例えば、ハロゲン、テトラヒドロフリル基などが挙げられる。
前記有機インジウム化合物としては、例えば、トリエトキシインジウム、２−エチルヘキサン酸インジウム、インジウムアセチルアセトナートなどが挙げられる。
【００５４】
−無機インジウム化合物−
前記無機インジウム化合物としては、特に制限はなく、目的に応じて適宜選択することができ、例えば、オキソ酸インジウム、ハロゲン化インジウム、水酸化インジウム、シアン化インジウムなどが挙げられる。
前記オキソ酸インジウムとしては、例えば、硝酸インジウム、硫酸インジウム、炭酸インジウムなどが挙げられる。
前記ハロゲン化インジウムとしては、例えば、フッ化インジウム、塩化インジウム、臭化インジウム、沃化インジウムなどが挙げられる。
これらの中でも、各種溶媒に対する溶解度が高い点で、オキソ酸インジウム、ハロゲン化インジウムが好ましく、硝酸インジウム、塩化インジウムがより好ましい。
【００５５】
前記硝酸インジウムとしては、特に制限はなく、目的に応じて適宜選択することができ、例えば、硝酸インジウムの水和物などが挙げられる。前記硝酸インジウムの水和物としては、例えば、硝酸インジウム三水和物、硝酸インジウム五水和物などが挙げられる。
【００５６】
前記硫酸インジウムとしては、特に制限はなく、目的に応じて適宜選択することができ、例えば、無水硫酸インジウム、硫酸インジウムの水和物などが挙げられる。前記硫酸インジウムの水和物としては、例えば、硫酸インジウム九水和物などが挙げられる。
【００５７】
前記塩化インジウムとしては、特に制限はなく、目的に応じて適宜選択することができ、例えば、塩化インジウムの水和物などが挙げられる。前記塩化インジウムの水和物としては、例えば、塩化インジウム四水和物などが挙げられる。
【００５８】
これらのインジウム含有化合物は、合成したものを用いてもよいし、市販品を用いてもよい。
【００５９】
＜＜＜タリウム含有化合物＞＞＞
タリウム（Ｔｌ）は、前記第Ｂ元素に属する。
前記タリウム含有化合物は、前記第Ｂ元素含有化合物に属する。
前記タリウム含有化合物としては、特に制限はなく、目的に応じて適宜選択することができ、例えば、有機タリウム化合物、無機タリウム化合物などが挙げられる。
【００６０】
−有機タリウム化合物−
前記有機タリウム化合物としては、タリウムと、有機基とを有する化合物であれば、特に制限はなく、目的に応じて適宜選択することができる。前記タリウムと前記有機基とは、例えば、イオン結合、共有結合、又は配位結合で結合している。
【００６１】
前記有機基としては、特に制限はなく、目的に応じて適宜選択することができ、例えば、前記有機インジウム化合物の説明において例示した前記有機基などが挙げられる。
【００６２】
前記有機タリウム化合物としては、例えば、２−エチルヘキサン酸タリウム、マロン酸タリウム、ギ酸タリウム、タリウムエトキシド、タリウムアセチルアセトナートなどが挙げられる。
【００６３】
−無機タリウム化合物−
前記無機タリウム化合物としては、特に制限はなく、目的に応じて適宜選択することができ、例えば、オキソ酸タリウム、ハロゲン化タリウムなどが挙げられる。
前記オキソ酸タリウムとしては、例えば、硝酸タリウム、硫酸タリウムなどが挙げられる。
前記ハロゲン化タリウムとしては、例えば、フッ化タリウム、塩化タリウム、臭化タリウム、沃化タリウムなどが挙げられる。
これらの中でも、各種溶媒に対する溶解度が高い点で、オキソ酸タリウム、ハロゲン化タリウム、カルボン酸化タリウムが好ましく、硝酸タリウム、塩化タリウム、ギ酸タリウム、２−エチルヘキサン酸タリウムがより好ましい。
【００６４】
前記硝酸タリウムとしては、特に制限はなく、目的に応じて適宜選択することができ、例えば、硝酸タリウムの水和物などが挙げられる。前記硝酸タリウムの水和物としては、例えば、硝酸タリウム三水和物などが挙げられる。
【００６５】
前記塩化タリウムとしては、特に制限はなく、目的に応じて適宜選択することができ、例えば、塩化タリウムの水和物などが挙げられる。前記塩化タリウムの水和物としては、例えば、塩化タリウム四水和物などが挙げられる。
【００６６】
前記ギ酸タリウムとしては、特に制限はなく、目的に応じて適宜選択することができ、例えば、ギ酸タリウムの無水物などが挙げられる。
【００６７】
前記２−エチルヘキサン酸タリウムとしては、特に制限はなく、目的に応じて適宜選択することができ、例えば、２−エチルヘキサン酸タリウムの無水物などが挙げられる。
【００６８】
前記タリウム含有化合物には、タリウムが正１価と正３価のものが存在するが、酸化物半導体形成用塗布液の原料としてはどちらでも構わない。焼成後の半導体膜中に於いてタリウムが正３価になるように、焼成条件を適宜選択することが好ましい。
【００６９】
これらのタリウム含有化合物は、合成したものを用いてもよいし、市販品を用いてもよい。
【００７０】
＜＜＜スカンジウム含有化合物＞＞＞
スカンジウム（Ｓｃ）は、前記第Ａ元素に属する。
前記スカンジウム含有化合物は、前記第Ａ元素含有化合物に属する。
前記スカンジウム含有化合物としては、特に制限はなく、目的に応じて適宜選択することができ、例えば、有機スカンジウム化合物、無機スカンジウム化合物などが挙げられる。
【００７１】
−有機スカンジウム化合物−
前記有機スカンジウム化合物としては、スカンジウムと、有機基とを有する化合物であれば、特に制限はなく、目的に応じて適宜選択することができる。前記スカンジウムと前記有機基とは、例えば、イオン結合、共有結合、又は配位結合で結合している。
【００７２】
前記有機基としては、特に制限はなく、目的に応じて適宜選択することができ、例えば、前記有機インジウム化合物の説明において例示した前記有機基などが挙げられる。
【００７３】
前記有機スカンジウム化合物としては、例えば、２−エチルヘキサン酸スカンジウム、スカンジウムイソプロポキシド、スカンジウムアセチルアセトナートなどが挙げられる。
【００７４】
−無機スカンジウム化合物−
前記無機スカンジウム化合物としては、特に制限はなく、目的に応じて適宜選択することができ、例えば、オキソ酸スカンジウム、ハロゲン化スカンジウムなどが挙げられる。
前記オキソ酸スカンジウムとしては、例えば、硝酸スカンジウム、炭酸スカンジウムなどが挙げられる。
前記ハロゲン化スカンジウムとしては、フッ化スカンジウム、塩化スカンジウム、臭化スカンジウム、沃化スカンジウムなどが挙げられる。
これらの中でも、各種溶媒に対する溶解度が高い点で、オキソ酸スカンジウム、ハロゲン化スカンジウムが好ましく、硝酸スカンジウム、塩化スカンジウムがより好ましい。
【００７５】
前記硝酸スカンジウムとしては、特に制限はなく、目的に応じて適宜選択することができ、例えば、硝酸スカンジウムの水和物などが挙げられる。前記硝酸スカンジウムの水和物としては、例えば、硝酸スカンジウム五水和物などが挙げられる。
【００７６】
前記塩化スカンジウムとしては、特に制限はなく、目的に応じて適宜選択することができ、例えば、塩化スカンジウムの無水物あるいは水和物などが挙げられる。前記塩化スカンジウムの水和物としては、例えば、塩化スカンジウム六水和物などが挙げられる。
【００７７】
これらのスカンジウム含有化合物は、合成したものを用いてもよいし、市販品を用いてもよい。
【００７８】
＜＜イットリウム含有化合物＞＞
イットリウム（Ｙ）は、前記第Ａ元素に属する。
前記イットリウム含有化合物は、前記第Ａ元素含有化合物に属する。
前記イットリウム含有化合物としては、特に制限はなく、目的に応じて適宜選択することができ、例えば、有機イットリウム化合物、無機イットリウム化合物などが挙げられる。
【００７９】
−有機イットリウム化合物−
前記有機イットリウム化合物としては、イットリウムと、有機基とを有する化合物であれば、特に制限はなく、目的に応じて適宜選択することができる。前記イットリウムと前記有機基とは、例えば、イオン結合、共有結合、又は配位結合で結合している。
【００８０】
前記有機基としては、特に制限はなく、目的に応じて適宜選択することができ、例えば、前記有機インジウム化合物の説明において例示した前記有機基などが挙げられる。
【００８１】
前記有機イットリウム化合物としては、例えば、２−エチルヘキサン酸イットリウム、イットリウムイソプロポキシド、イットリウムアセチルアセトナートなどが挙げられる。
【００８２】
−無機イットリウム化合物−
前記無機イットリウム化合物としては、特に制限はなく、目的に応じて適宜選択することができ、例えば、オキソ酸イットリウム、ハロゲン化イットリウムなどが挙げられる。
前記オキソ酸イットリウムとしては、例えば、硝酸イットリウム、硫酸イットリウム、炭酸イットリウム、燐酸イットリウムなどが挙げられる。
前記ハロゲン化ストロンチウムとしては、例えば、フッ化イットリウム、塩化イットリウム、臭化イットリウム、沃化イットリウムなどが挙げられる。
これらの中でも、各種溶媒に対する溶解度が高い点で、オキソ酸イットリウム、ハロゲン化イットリウムが好ましく、硝酸イットリウム、塩化イットリウムがより好ましい。
【００８３】
前記硝酸イットリウムとしては、特に制限はなく、目的に応じて適宜選択することができ、例えば、硝酸イットリウムの水和物などが挙げられる。前記硝酸イットリウムの水和物としては、例えば、硝酸イットリウム六水和物などが挙げられる。
【００８４】
前記塩化イットリウムとしては、特に制限はなく、目的に応じて適宜選択することができ、例えば、無水塩化イットリウム、塩化イットリウムの水和物などが挙げられる。前記塩化イットリウムの水和物としては、例えば、塩化イットリウム六水和物などが挙げられる。
【００８５】
これらのイットリウム含有化合物は、合成したものを用いてもよいし、市販品を用いてもよい。
【００８６】
＜＜＜ランタノイド含有化合物＞＞＞
ランタノイド（Ｌｎ）は、前記第Ａ元素に属する。
前記ランタノイド含有化合物は、前記第Ａ元素含有化合物に属する。
前記ランタノイド含有化合物を代表して、その一例であるランタン含有化合物、セリウム含有化合物、ルテチウム含有化合物を説明する。
【００８７】
＜＜＜＜ランタン含有化合物＞＞＞＞
ランタン（Ｌａ）は、ランタノイド（Ｌｎ）の一例である。
ランタン（Ｌａ）は、前記第Ａ元素に属する。
前記ランタン含有化合物は、前記第Ａ元素含有化合物に属する。
前記ランタン含有化合物としては、特に制限はなく、目的に応じて適宜選択することができ、例えば、有機ランタン化合物、無機ランタン化合物などが挙げられる。
【００８８】
−有機ランタン化合物−
前記有機ランタン化合物としては、ランタンと、有機基とを有する化合物であれば、特に制限はなく、目的に応じて適宜選択することができる。前記ランタンと前記有機基とは、例えば、イオン結合、共有結合、又は配位結合で結合している。
【００８９】
前記有機基としては、特に制限はなく、目的に応じて適宜選択することができ、例えば、前記有機インジウム化合物の説明において例示した前記有機基などが挙げられる。
前記有機ランタン化合物としては、例えば、２−エチルヘキサン酸ランタン、ランタンイソプロポキシド、ランタンアセチルアセトナートなどが挙げられる。
【００９０】
−無機ランタン化合物−
前記無機ランタン化合物としては、特に制限はなく、目的に応じて適宜選択することができ、例えば、オキソ酸ランタン、ハロゲン化ランタンなどが挙げられる。
前記オキソ酸ランタンとしては、例えば、硝酸ランタン、硫酸ランタン、炭酸ランタン、燐酸ランタンなどが挙げられる。
前記ハロゲン化ランタンとしては、例えば、フッ化ランタン、塩化ランタン、臭化ランタン、沃化ランタンなどが挙げられる。
これらの中でも、各種溶媒に対する溶解度が高い点で、オキソ酸ランタン、ハロゲン化ランタンが好ましく、硝酸ランタン、塩化ランタンがより好ましい。
【００９１】
前記硝酸ランタンとしては、特に制限はなく、目的に応じて適宜選択することができ、例えば、硝酸ランタンの水和物などが挙げられる。前記硝酸ランタンの水和物としては、例えば、硝酸ランタン四水和物、硝酸ランタン六水和物などが挙げられる。
【００９２】
前記塩化ランタンとしては、特に制限はなく、目的に応じて適宜選択することができ、例えば、無水塩化ランタン、塩化ランタンの水和物などが挙げられる。前記塩化ランタンの水和物としては、例えば、塩化ランタン七水和物などが挙げられる。
【００９３】
これらのランタン含有化合物は、合成したものを用いてもよいし、市販品を用いてもよい。
【００９４】
＜＜＜＜セリウム含有化合物＞＞＞＞
セリウム（Ｃｅ）は、ランタノイド（Ｌｎ）の一例である。
セリウム（Ｃｅ）は、前記第Ａ元素に属する。
前記セリウム含有化合物は、前記第Ａ元素含有化合物に属する。
前記セリウム含有化合物としては、特に制限はなく、目的に応じて適宜選択することができ、例えば、有機セリウム化合物、無機セリウム化合物などが挙げられる。
【００９５】
−有機セリウム化合物−
前記有機セリウム化合物としては、セリウムと、有機基とを有する化合物であれば、特に制限はなく、目的に応じて適宜選択することができる。前記セリウムと前記有機基とは、例えば、イオン結合、共有結合、又は配位結合で結合している。
【００９６】
前記有機基としては、特に制限はなく、目的に応じて適宜選択することができ、例えば、前記有機インジウム化合物の説明において例示した前記有機基などが挙げられる。
前記有機セリウム化合物としては、例えば、２−エチルヘキサン酸セリウム、セリウムイソプロポキシド、セリウムアセチルアセトナートなどが挙げられる。
【００９７】
−無機セリウム化合物−
前記無機セリウム化合物としては、特に制限はなく、目的に応じて適宜選択することができ、例えば、オキソ酸セリウム、ハロゲン化セリウムなどが挙げられる。
前記オキソ酸セリウムとしては、例えば、硝酸セリウム、硫酸セリウム、炭酸セリウム、シュウ酸セリウムなどが挙げられる。
前記ハロゲン化セリウムとしては、例えば、フッ化セリウム、塩化セリウム、臭化セリウム、沃化セリウムなどが挙げられる。
これらの中でも、各種溶媒に対する溶解度が高い点で、オキソ酸セリウム、ハロゲン化セリウムが好ましく、硝酸セリウム、塩化セリウムがより好ましい。
【００９８】
前記硝酸セリウムとしては、特に制限はなく、目的に応じて適宜選択することができ、例えば、硝酸セリウムの水和物などが挙げられる。前記硝酸セリウムの水和物としては、例えば、硝酸セリウム六水和物などが挙げられる。
【００９９】
前記塩化セリウムとしては、特に制限はなく、目的に応じて適宜選択することができ、例えば、無水塩化セリウム、塩化セリウムの水和物などが挙げられる。前記塩化セリウムの水和物としては、例えば、塩化セリウム七水和物などが挙げられる。
【０１００】
これらのセリウム含有化合物は、合成したものを用いてもよいし、市販品を用いてもよい。
【０１０１】
＜＜＜＜ルテチウム含有化合物＞＞＞＞
ルテチウム（Ｌｕ）は、ランタノイド（Ｌｎ）の一例である。
ルテチウム（Ｌｕ）は、前記第Ａ元素に属する。
前記ルテチウム含有化合物は、前記第Ａ元素含有化合物に属する。
前記ルテチウム含有化合物としては、特に制限はなく、目的に応じて適宜選択することができ、例えば、有機ルテチウム化合物、無機ルテチウム化合物などが挙げられる。
【０１０２】
−有機ルテチウム化合物−
前記有機ルテチウム化合物としては、ルテチウムと、有機基とを有する化合物であれば、特に制限はなく、目的に応じて適宜選択することができる。前記ルテチウムと前記有機基とは、例えば、イオン結合、共有結合、又は配位結合で結合している。
【０１０３】
前記有機基としては、特に制限はなく、目的に応じて適宜選択することができ、例えば、前記有機インジウム化合物の説明において例示した前記有機基などが挙げられる。
前記有機ルテチウム化合物としては、例えば、２−エチルヘキサン酸ルテチウム、ルテチウムイソプロポキシド、ルテチウムアセチルアセトナートなどが挙げられる。
【０１０４】
−無機ルテチウム化合物−
前記無機ルテチウム化合物としては、特に制限はなく、目的に応じて適宜選択することができ、例えば、オキソ酸ルテチウム、ハロゲン化ルテチウムなどが挙げられる。
前記オキソ酸ルテチウムとしては、例えば、硝酸ルテチウム、硫酸ルテチウム、炭酸ルテチウム、シュウ酸ルテチウムなどが挙げられる。
前記ハロゲン化ルテチウムとしては、例えば、フッ化ルテチウム、塩化ルテチウム、臭化ルテチウム、沃化ルテチウムなどが挙げられる。
これらの中でも、各種溶媒に対する溶解度が高い点で、オキソ酸ルテチウム、ハロゲン化ルテチウムが好ましく、硝酸ルテチウム、塩化ルテチウムがより好ましい。
【０１０５】
前記硝酸ルテチウムとしては、特に制限はなく、目的に応じて適宜選択することができ、例えば、硝酸ルテチウムの水和物などが挙げられる。前記硝酸ルテチウムの水和物としては、例えば、硝酸ルテチウム六水和物などが挙げられる。
【０１０６】
前記塩化ルテチウムとしては、特に制限はなく、目的に応じて適宜選択することができ、例えば、無水塩化ルテチウム、塩化ルテチウムの水和物などが挙げられる。前記塩化ルテチウムの水和物としては、例えば、塩化ルテチウム六水和物などが挙げられる。
【０１０７】
これらのルテチウム含有化合物は、合成したものを用いてもよいし、市販品を用いてもよい。
【０１０８】
＜＜＜チタン含有化合物＞＞＞
チタン（Ｔｉ）は、前記第Ｃ元素に属する。
前記チタン含有化合物は、前記第Ｃ元素含有化合物に属する。
前記チタン含有化合物としては、特に制限はなく、目的に応じて適宜選択することができ、例えば、有機チタン化合物、無機チタン化合物などが挙げられる。
【０１０９】
−有機チタン化合物−
前記有機チタン化合物としては、チタンと、有機基とを有する化合物であれば、特に制限はなく、目的に応じて適宜選択することができる。前記チタンと前記有機基とは、例えば、イオン結合、共有結合、又は配位結合で結合している。
【０１１０】
前記有機基としては、特に制限はなく、目的に応じて適宜選択することができ、例えば、前記有機インジウム化合物の説明において例示した前記有機基などが挙げられる。
前記有機チタン化合物としては、例えば、２−エチルヘキサン酸チタン、チタンイソプロポキシド、チタンアセチルアセトナートなどが挙げられる。
【０１１１】
−無機チタン化合物−
前記無機チタン化合物としては、特に制限はなく、目的に応じて適宜選択することができ、例えば、オキソ酸チタン、ハロゲン化チタンなどが挙げられる。
前記オキソ酸チタンとしては、例えば、硫酸チタン、硫酸酸化チタンなどが挙げられる。
前記ハロゲン化チタンとしては、例えば、フッ化チタン、塩化チタン、臭化チタン、沃化チタンなどが挙げられる。
これらの中でも、各種溶媒に対する溶解度が高い点で、オキソ酸チタン、ハロゲン化チタンが好ましく、硫酸チタン、塩化チタンがより好ましい。
【０１１２】
前記硫酸チタンとしては、特に制限はなく、目的に応じて適宜選択することができ、例えば、硫酸チタンの無水物などが挙げられる。
【０１１３】
前記塩化チタンとしては、特に制限はなく、目的に応じて適宜選択することができ、例えば、無水塩化チタンなどが挙げられる。
【０１１４】
これらのチタン含有化合物は、合成したものを用いてもよいし、市販品を用いてもよい。
【０１１５】
＜＜＜ジルコニウム含有化合物＞＞＞
ジルコニウム（Ｚｒ）は、前記第Ｃ元素に属する。
前記ジルコニウム含有化合物は、前記第Ｃ元素含有化合物に属する。
前記ジルコニウム含有化合物としては、特に制限はなく、目的に応じて適宜選択することができ、例えば、有機ジルコニウム化合物、無機ジルコニウム化合物などが挙げられる。
【０１１６】
−有機ジルコニウム化合物−
前記有機ジルコニウム化合物としては、ジルコニウムと、有機基とを有する化合物であれば、特に制限はなく、目的に応じて適宜選択することができる。前記ジルコニウムと前記有機基とは、例えば、イオン結合、共有結合、又は配位結合で結合している。
【０１１７】
前記有機基としては、特に制限はなく、目的に応じて適宜選択することができ、例えば、前記有機インジウム化合物の説明において例示した前記有機基などが挙げられる。
前記有機ジルコニウム化合物としては、例えば、２−エチルヘキサン酸ジルコニウム、ジルコニウムイソプロポキシド、ジルコニウムアセチルアセトナートなどが挙げられる。
【０１１８】
−無機ジルコニウム化合物−
前記無機ジルコニウム化合物としては、特に制限はなく、目的に応じて適宜選択することができ、例えば、オキソ酸ジルコニウム、ハロゲン化ジルコニウムなどが挙げられる。
前記オキソ酸ジルコニウムとしては、例えば、硝酸酸化ジルコニウム、硫酸ジルコニウム、炭酸ジルコニウム、水酸化ジルコニウムなどが挙げられる。
前記ハロゲン化ジルコニウムとしては、例えば、フッ化ジルコニウム、塩化ジルコニウム、臭化ジルコニウム、沃化ジルコニウムなどが挙げられる。
これらの中でも、各種溶媒に対する溶解度が高い点で、オキソ酸ジルコニウム、ハロゲン化ジルコニウムが好ましく、硝酸酸化ジルコニウム、塩化ジルコニウムがより好ましい。
【０１１９】
前記硝酸酸化ジルコニウムとしては、特に制限はなく、目的に応じて適宜選択することができ、例えば、硝酸酸化ジルコニウムの水和物などが挙げられる。前記硝酸酸化ジルコニウムの水和物としては、例えば、硝酸酸化ジルコニウム二水和物などが挙げられる。
【０１２０】
前記塩化ジルコニウムとしては、特に制限はなく、目的に応じて適宜選択することができ、例えば、無水塩化ジルコニウム、塩化ジルコニル水和物などが挙げられる。
【０１２１】
これらのジルコニウム含有化合物は、合成したものを用いてもよいし、市販品を用いてもよい。
【０１２２】
＜＜＜ハフニウム含有化合物＞＞＞
ハフニウム（Ｈｆ）は、前記第Ｃ元素に属する。
前記ハフニウム含有化合物は、前記第Ｃ元素含有化合物に属する。
前記ハフニウム含有化合物としては、特に制限はなく、目的に応じて適宜選択することができ、例えば、有機ハフニウム化合物、無機ハフニウム化合物などが挙げられる。
【０１２３】
−有機ハフニウム化合物−
前記有機ハフニウム化合物としては、ハフニウムと、有機基とを有する化合物であれば、特に制限はなく、目的に応じて適宜選択することができる。前記ハフニウムと前記有機基とは、例えば、イオン結合、共有結合、又は配位結合で結合している。
【０１２４】
前記有機基としては、特に制限はなく、目的に応じて適宜選択することができ、例えば、前記有機インジウム化合物の説明において例示した前記有機基などが挙げられる。
前記有機ハフニウム化合物としては、例えば、２−エチルヘキサン酸ハフニウム、ハフニウムブトキシド、ハフニウムアセチルアセトナートなどが挙げられる。
【０１２５】
−無機ハフニウム化合物−
前記無機ハフニウム化合物としては、特に制限はなく、目的に応じて適宜選択することができ、例えば、オキソ酸ハフニウム、ハロゲン化ハフニウムなどが挙げられる。
前記オキソ酸ハフニウムとしては、例えば、硫酸ハフニウムなどが挙げられる。
前記ハロゲン化ハフニウムとしては、例えば、フッ化ハフニウム、塩化ハフニウム、臭化ハフニウム、沃化ハフニウムなどが挙げられる。
これらの中でも、各種溶媒に対する溶解度が高い点で、オキソ酸ハフニウム、ハロゲン化ハフニウムが好ましく、硫酸ハフニウム、塩化ハフニウムがより好ましい。
【０１２６】
前記塩化ハフニウムとしては、特に制限はなく、目的に応じて適宜選択することができ、例えば、無水塩化ハフニウム、塩化ハフニウムテトラヒドロフラン錯体などが挙げられる。  
【０１２７】
これらのハフニウム含有化合物は、合成したものを用いてもよいし、市販品を用いてもよい。
【０１２８】
以上では、インジウム（Ｉｎ）、タリウム（Ｔｌ）、スカンジウム（Ｓｃ）、イットリウム（Ｙ）、ランタノイド〔ランタン（Ｌａ）、セリウム（Ｃｅ）、ルテリウム（Ｌｕ）〕、チタン（Ｔｉ）、ジルコニウム（Ｚｒ）、ハフニウム（Ｈｆ）に関し、それを含有する化合物について詳細に説明した。同様の説明が、例えば、ホウ素（Ｂ）、アルミニウム（Ａｌ）、ガリウム（Ｇａ）、スズ（Ｓｎ）、鉛（Ｐｂ）、ケイ素（Ｓｉ）、ゲルマニウム（Ｇｅ）についても、当てはまる。
【０１２９】
＜＜＜第Ｃ元素含有化合物＞＞＞
前記第Ｃ元素含有化合物としては、第４族元素含有化合物、第５族元素含有化合物、第６族元素含有化合物、第７族元素含有化合物、第８族元素含有化合物、第９族元素含化合物、第１０族元素含有化合物、第１４族元素含有化合物、第１５族元素含有化合物、第１６族元素含有化合物が挙げられる。
【０１３０】
前記第４族元素含有化合物としては、特に制限はなく、目的に応じて適宜選択することができ、例えば、有機金属化合物、無機金属化合物などが挙げられる。
前記第４族元素としては、例えば、チタン、ジルコニウム、ハフニウムなどが挙げられる。
【０１３１】
前記第５族元素含有化合物としては、特に制限はなく、目的に応じて適宜選択することができ、例えば、有機金属化合物、無機金属化合物などが挙げられる。
前記第５族元素としては、例えば、バナジウム、ニオブ、タンタル、などが挙げられる。
【０１３２】
前記第６族元素含有化合物としては、特に制限はなく、目的に応じて適宜選択することができ、例えば、有機金属化合物、無機金属化合物などが挙げられる。
前記第６族元素としては、例えば、クロム、モリブデン、タングステンなどが挙げられる。
【０１３３】
前記第７族元素含有化合物としては、特に制限はなく、目的に応じて適宜選択することができ、例えば、有機金属化合物、無機金属化合物などが挙げられる。
前記第７族元素としては、例えば、マンガン、レニウムなどが挙げられる。
【０１３４】
前記第８族元素含有化合物としては、特に制限はなく、目的に応じて適宜選択することができ、例えば、有機金属化合物、無機金属化合物などが挙げられる。
前記第８族元素としては、例えば、鉄、ルテニウム、オスミウムなどが挙げられる。
【０１３５】
前記第９族元素含有化合物としては、特に制限はなく、目的に応じて適宜選択することができ、例えば、有機金属化合物、無機金属化合物などが挙げられる。
前記第９族元素としては、例えば、コバルト、ロジウム、イリジウムなどが挙げられる。
【０１３６】
前記第１０族元素含有化合物としては、特に制限はなく、目的に応じて適宜選択することができ、例えば、有機金属化合物、無機金属化合物などが挙げられる。
前記第１０族元素としては、例えば、ニッケル、パラジウム、白金などが挙げられる。
【０１３７】
前記第１４族元素含有化合物としては、特に制限はなく、目的に応じて適宜選択することができ、例えば、有機金属化合物、無機金属化合物などが挙げられる。
前記第１４族元素としては、例えば、シリコン、ゲルマニウム、スズ、鉛などが挙げられる。
前記第１４族元素含有化合物には、第１４族元素が正２価と正４価のものが存在するが、酸化物半導体形成用塗布液の原料としてはどちらでも構わない。焼成後の半導体膜中に於いて第１４族元素が正４価になるように、焼成条件を適宜選択することが好ましい。
【０１３８】
前記第１５族元素含有化合物としては、特に制限はなく、目的に応じて適宜選択することができ、例えば、有機金属化合物、無機金属化合物などが挙げられる。
前記第１５族元素としては、例えば、アンチモン、ビスマスなどが挙げられる。
前記第１５族元素含有化合物には、第１５族元素が正３価と正５価のものが存在するが、酸化物半導体形成用塗布液の原料としてはどちらでも構わない。焼成後の半導体膜中に於いて第１５族元素が正５価になるように、焼成条件を適宜選択することが好ましい。
【０１３９】
前記第１６族元素含有化合物としては、特に制限はなく、目的に応じて適宜選択することができ、例えば、有機金属化合物、無機金属化合物などが挙げられる。
前記第１６族元素としては、例えば、セレン、テルルなどが挙げられる。
前記第１６族元素含有化合物には、第１６族元素が正４価と正６価のものが存在するが、酸化物半導体形成用塗布液の原料としてはどちらでも構わない。焼成後の半導体膜中に於いて第１６族元素が正６価になるように、焼成条件を適宜選択することが好ましい。
【０１４０】
−有機金属化合物−
前記第Ｃ元素含有化合物における前記有機金属化合物としては、例えば、前記金属と有機基とを有する化合物であれば、特に制限はなく、目的に応じて適宜選択することができる。前記金属と前記有機基とは、例えば、イオン結合、共有結合、又は配位結合で結合している。
【０１４１】
前記有機基としては、特に制限はなく、目的に応じて適宜選択することができ、例えば、前記有機インジウム化合物の説明において例示した前記有機基などが挙げられる。
【０１４２】
前記有機金属化合物としては、例えば、カルボン酸塩、金属アルコキシド、アセチルアセトナート錯体、金属カルボニルなどが挙げられる。
【０１４３】
−無機金属化合物−
前記第Ｃ元素含有化合物における前記無機金属化合物としては、例えば、オキソ酸塩、ハロゲン化物、水酸化物、酸化物、オキシハロゲン化物、シアン化物などが挙げられる。
前記オキソ酸塩としては、例えば、硝酸塩、硫酸塩、炭酸塩などが挙げられる。
前記ハロゲン化物としては、例えば、フッ化物、塩化物、臭化物、沃化物などが挙げられる。
これらの中でも、各種溶媒に対する溶解度が高い点で、オキソ酸塩、ハロゲン化物が好ましく、硝酸塩、塩化物がより好ましい。
【０１４４】
これらの化合物は、合成したものを用いてもよいし、市販品を用いてもよい。
【０１４５】
前記第Ｃ元素は、原料中における原子価は様々であるが、他の原料と混合、溶解及び焼成時に原子価が前記第Ａ元素及び前記第Ｂ元素の原子価３より大きくなり、キャリア電子を生成する効果がある。
【０１４６】
前記第Ｃ元素によりｎ型の置換ドーピングが成立するためには、被置換カチオンサイトに価数がより大きい置換カチオンが導入され、尚且つ局所構造が維持されることが重要である。前記酸化物半導体形成用塗布液を使用した場合、焼成後の膜が仮にＸ線回折でアモルファスに見える（長距離構造に周期性がない）ような場合であっても、短距離及び中距離構造は保持されているため、適切なエネルギーレベルのドーパントを被置換カチオンサイトに導入できればキャリアが生成する。３価のインジウムイオン、及び３価のタリウムイオンの少なくともいずれかに対し、より価数の大きいドーパント、すなわち４価の金属イオン、５価の金属イオン、６価の金属イオン、７価の金属イオン、及び８価の金属イオンの少なくともいずれかで置換することによりｎ型ドーピングを行い、電子キャリアを生成することができる。
【０１４７】
前記酸化物半導体形成用塗布液中の、前記第Ａ元素の原子数の合計（ＮＡ）と、前記第Ｂ元素の原子数の合計（ＮＢ）とは、下記式（１）を満たすことが好ましい。
０．０２≦〔ＮＡ／ＮＢ〕≦０．２    式（１）
ここで、前記第Ａ元素の原子、及び前記第Ｂ元素の原子は、イオン状態であってもよい。
【０１４８】
また、前記酸化物半導体形成用塗布液中の、前記第Ｃ元素の原子数の合計（ＮＣ）と、前記第Ｂ元素の原子数の合計（ＮＢ）とは、下記式（２）を満たすことが好ましい。
０．０００１≦〔ＮＣ／ＮＢ〕≦０．０５    式（２）
ここで、前記第Ｂ元素の原子、及び前記第Ｃ元素の原子は、イオン状態であってもよい。
【０１４９】
前記酸化物半導体形成用塗布液は、前記式（１）及び前記式（２）の少なくともいずれかを満たすこと、好ましくは前記式（１）及び前記式（２）を満たすことにより、前記酸化物半導体形成用塗布液を塗布して形成されるｎ型酸化物半導体膜の体積抵抗率を、電界効果型トランジスタの活性層として有効に機能する体積抵抗率にすることができる。
【０１５０】
前記〔ＮＣ／ＮＢ〕が、前記式（２）を満たすと、得られるｎ型酸化物半導体膜の体積抵抗率が高すぎず、そのｎ型酸化物半導体膜を活性層に用いた電界効果型トランジスタは、ｏｎ／ｏｆｆ比が高く、良好なトランジスタ特性を示す。
【０１５１】
前記〔ＮＡ／ＮＢ〕が、前記式（１）を満たすと、得られるｎ型酸化物半導体膜が酸素欠損に敏感に影響されにくいため、良好な特性が得られるプロセス範囲が広くなる。また、得られるｎ型酸化物半導体膜の体積抵抗が上昇せず、移動度の低下が生じにくい。
【０１５２】
ディスプレイの駆動回路などに用いられる電界効果型トランジスタの活性層に用いる酸化物半導体膜には、高いキャリア移動度と、いわゆるノーマリーオフ特性とを有することが要求される。高いキャリア移動度とノーマリーオフ特性とを実現する為には、酸化物半導体膜の体積抵抗率を１０−２Ωｃｍ以上１０９Ωｃｍ以下にすることが好ましい。
【０１５３】
前記活性層に用いる酸化物半導体膜の体積抵抗率が高い場合には、ゲート電圧制御によるオン状態で高いキャリア移動度を実現することが困難になることがある。そのため、酸化物半導体膜の体積抵抗率としては、１０６Ωｃｍ以下がより好ましい。
前記活性層に用いる酸化物半導体膜の体積抵抗率が低い場合には、ゲート電圧制御によるオフ状態でＩｄｓ（ドレイン・ソース間電流）を小さくすることが困難になることがある。そのため、酸化物半導体膜の体積抵抗率としては、１０−１Ωｃｍ以上がより好ましい。
【０１５４】
前記酸化物半導体膜の体積抵抗率を制御する具体的方法としては、一般には膜中の酸素量（酸素欠損の濃度）を調整することによってキャリア濃度を変える方法が用いられている。しかしながらこの方法では、焼成条件によって所望のキャリア濃度を実現しなければならず、プロセスマージンが小さい。また、後工程やバイアスストレスなどの影響により、ＴＦＴ特性が変化しやすくなる。
【０１５５】
本発明では、カチオンを価数の異なるカチオンに置換することによってキャリア濃度を制御する事ができる。この場合、酸素欠損を充分減少させることができるので、安定なＴＦＴ特性を得ることができる。
【０１５６】
前記ｎ型酸化物半導体膜中の３価の被置換カチオンをより価数の大きい置換カチオンで置換することにより効率よくキャリアを生成することができるため、焼成プロセスで酸素欠損を増加させキャリアを生成させる必要がなくなりプロセス温度を低くすることができる。
【０１５７】
前記酸化物半導体形成用塗布液を塗布、焼成するプロセスは大気中で行うことができるため、真空成膜プロセスよりも酸素欠損を充分減少させることができる。
前記酸化物半導体形成用塗布液から形成される酸化物半導体膜の体積抵抗率の制御方法としては、前記式（１）及び前記式（２）の範囲を満たすことが最も有効であり、これにより、ＴＦＴの活性層として有効な酸化物半導体膜を得ることができる。
【０１５８】
＜＜＜溶媒＞＞＞
前記溶媒としては、特に制限はなく、目的に応じて適宜選択することができるが、有機溶媒が好ましい。
【０１５９】
＜＜＜＜有機溶媒＞＞＞＞
前記有機溶媒としては、特に制限はなく、目的に応じて適宜選択することができるが、有機酸、有機酸エステル、芳香族化合物、ジオール、グリコールエーテル、非プロトン性極性溶媒、環状エーテル、アルコール、及びアミノアルコールの少なくともいずれかが好ましい。
【０１６０】
−有機酸−
前記有機酸としては、特に制限はなく、目的に応じて適宜選択することができる。例えば、酢酸、乳酸、プロピオン酸、オクチル酸、ネオデカン酸及びそれらの誘導体などが好ましい。
これらは、１種単独で使用してもよいし、２種以上を併用してもよい。
【０１６１】
−有機酸エステル−
前記有機酸エステルとしては、特に制限はなく、目的に応じて適宜選択することができる。例えば、酢酸エチル、酢酸プロピル、乳酸メチル、プロピオン酸プロピル、及びそれらの誘導体などが好ましい。
これらは、１種単独で使用してもよいし、２種以上を併用してもよい。
【０１６２】
−芳香族化合物−
前記芳香族化合物としては、特に制限はなく、目的に応じて適宜選択することができる。例えば、トルエン、キシレン、メシチレン、及びそれらの誘導体などが好ましい。
これらは、１種単独で使用してもよいし、２種以上を併用してもよい。
【０１６３】
−非プロトン性極性溶媒−
前記非プロトン性極性溶媒は、原料化合物をよく溶解し、かつ溶解後の安定性が高いため、前記非プロトン性極性溶媒を前記酸化物半導体形成用塗布液に用いることにより、均一性が高く、欠陥の少ないｎ型酸化物半導体膜を得ることができる。
前記非プロトン性極性溶媒としては、特に制限はなく、目的に応じて適宜選択することができる。例えば、イソホロン、炭酸プロピレン、テトラヒドロフラン、ジヒドロフラン−２（３Ｈ）−オン、ジメチルホルムアミド、ジメチルアセトアミド、１，３−ジメチル−２−イミダゾリジノン、及びそれらの誘導体などが好ましい。
これらは、１種単独で使用してもよいし、２種以上を併用してもよい。
【０１６４】
−グリコールエーテル−
前記グリコールエーテルは、前記第Ａ元素含有化合物、前記第Ｂ元素含有化合物、及び前記第Ｃ元素含有化合物をよく溶解し、かつ溶解後の安定性が高いため、前記グリコールエーテルを前記酸化物半導体形成用塗布液に用いることにより、均一性が高く、欠陥の少ないｎ型酸化物半導体膜を得ることができる。
【０１６５】
前記グリコールエーテルとしては、特に制限はなく、目的に応じて適宜選択することができるが、アルキレングリコールモノアルキルエーテルが好ましい。前記グリコールエーテル類の炭素数としては、３〜８が好ましい。
前記アルキレングリコールモノアルキルエーテルとしては、エチレングリコールモノメチルエーテル、エチレングリコールモノエチルエーテル、エチレングリコールモノプロピルエーテル、エチレングリコールモノブチルエーテル、プロピレングリコール１−モノメチルエーテル、及びプロピレングリコール１−モノブチルエーテルの少なくともいずれかが好ましい。これらのアルキレングリコールモノアルキルエーテルは、沸点が１２０℃〜１８０℃程度で、比較的低い焼成温度と短い焼成時間を可能にする。また、焼成後に炭素及び有機物などの不純物が少ない酸化物半導体膜が得られる。
これらは、１種単独で使用してもよいし、２種以上を併用してもよい。
【０１６６】
前記酸化物半導体形成用塗布液における前記グリコールエーテル類の含有量としては、特に制限はなく、目的に応じて適宜選択することができる。
【０１６７】
−ジオール−
前記グリコールエーテルは、ジオールと併用して用いることが好ましい。前記グリコールエーテルは、通常、粘度が１．３ｃｐ〜３．５ｃｐ程度と低粘度であることから、高粘度のジオールと混合することで、容易に前記酸化物半導体形成用塗布液の粘度を調整することができる。
【０１６８】
前記ジオールは、各種金属塩類に配位し金属塩の熱的安定性を高める働きがあると考えられ、安定な前記酸化物半導体形成用塗布液を形成する。
【０１６９】
前記ジオールとしては、特に制限はなく、目的に応じて適宜選択することができるが、アルカンジオール、ジアルキレングリコールが好ましい。前記ジオール類の炭素数としては、２〜６が好ましい。前記ジオール類としては、ジエチレングリコール、１，２−エタンジオール、１，２−プロパンジオール、及び１，３−ブタンジオールの少なくともいずれかがより好ましい。
これらは、１種単独で使用してもよいし、２種以上を併用してもよい。
【０１７０】
前記炭素数が、６以下であると、揮発性が高く、形成されるｎ型酸化物半導体膜に残りにくくなり、焼成後のｎ型酸化物半導体膜の緻密性を低下させにくい。そして、ｎ型酸化物半導体膜の緻密性が低下した場合には、キャリア移動度が低下し、オン電流が減少することがある。
炭素数２〜６のジオールは、沸点が１８０℃から２５０℃程度であることから、前記酸化物半導体形成用塗布液を塗布した後の焼成時に揮発し、ｎ型酸化物半導体膜中に残りにくい。また、粘度が１０ｃｐ〜１１０ｃｐ程度であることから、前記酸化物半導体形成用塗布液を例えばインクジェット法で塗布する場合に、前記酸化物半導体形成用塗布液が基板などに着弾する際の広がりを抑える効果がある。また、スピンコート法やダイコート法で塗布する場合には、塗布液の粘度を調整することにより膜厚の制御が容易になる。
【０１７１】
前記酸化物半導体形成用塗布液における前記有機溶媒の全溶媒に対する含有量としては、特に制限はなく、目的に応じて適宜選択することができるが、５０質量％〜１００質量％が好ましく、８０質量％〜１００質量％がより好ましい。残部の大部分が代表的な無機溶媒である水の場合は、表面張力が７２ｄｙｎ／ｃｍと大きく、インクジェットでの吐出性が悪く、かつ沸点が１００℃と低いためにノズル先端でのインクの乾燥が早く、ノズルが詰まりやすいことがある。更にまた、スピンコート法やダイコート法で塗布する場合には、表面張力が高いため、基材との濡れ性が悪く、均一に塗布できないことがある。前記含有量が、前記より好ましい範囲内であると、表面張力が小さくなり吐出性、及び乾燥性の点で有利である。
【０１７２】
前記酸化物半導体形成用塗布液における、前記有機溶媒に対する前記ｎ型酸化物半導体膜の原料（例えば、前記第Ａ元素含有化合物、前記第Ｂ元素含有化合物、前記第Ｃ元素含有化合物）の割合としては、特に制限はなく、目的に応じて適宜選択することができるが、前記有機溶媒１Ｌに対して、前記ｎ型酸化物半導体膜の原料の合計が０．０５ｍｏｌ〜０．５ｍｏｌが好ましい。前記含有割合が、０．０５ｍｏｌ以上であると、焼成後に形成されるｎ型酸化物半導体膜の厚みが薄くならず、連続膜を形成しやすい。また、必要な厚みを得るための重ね塗り回数が少なくなり、高い生産性が得られる。前記含有割合が、０．５ｍｏｌ以下であると、インクジェット法により塗布した際にインクジェットノズル先端でのノズルの詰まりを生じる頻度が少なくなる。
【０１７３】
前記酸化物半導体形成用塗布液において、前記第Ａ元素含有化合物、前記第Ｂ元素含有化合物、及び前記第Ｃ元素含有化合物は、前記有機溶媒に溶解していることが好ましい。
【０１７４】
＜活性層形成工程＞
前記活性層形成工程としては、前記孔内の前記酸化物半導体形成用塗布液を乾燥した後に焼成して、前記孔内に前記酸化物半導体からなる活性層を形成する工程であれば、特に制限はなく、目的に応じて適宜選択することができる。
【０１７５】
前記乾燥は、前記酸化物半導体形成用塗布液中の揮発成分を除去できる条件であれば、特に制限はなく、目的に応じて適宜選択することができる。なお、前記乾燥において、揮発成分を完全に除去する必要はなく、焼成を阻害しない程度に揮発成分を除去できればよい。
【０１７６】
前記焼成の温度としては、前記塗布液に含有する金属元素が酸化物を形成する温度以上で、かつ基材（塗布対象物）の熱変形温度以下であれば、特に制限はなく、目的に応じて適宜選択することができるが、１５０℃〜６００℃が好ましい。
前記焼成の雰囲気としては、特に制限はなく、目的に応じて適宜選択することができ、例えば、酸素中や空気中など酸素を含む雰囲気が好ましい。これにより、金属元素の化合物や溶媒中に含まれる有機物や陰イオンを酸化、ガス化するなどして、膜中より除去することができる。また、膜中の酸素欠損を低減し膜質を向上させることによって、前記第Ｃ元素の導入によるドーピング効率を向上させることができる。また、これによって、キャリア濃度の制御性を向上させることができる。
前記焼成の時間としては、特に制限はなく、目的に応じて適宜選択することができる。
【０１７７】
＜除去工程＞
前記除去工程としては、前記活性層形成工程の後に、前記膜を除去する工程であれば、特に制限はなく、目的に応じて適宜選択することができ、例えば、前記活性層上に保護膜を形成した後に、前記膜を除去するドライエッチングやウエットエッチングを行うことなどが挙げられる。
【０１７８】
＜撥液膜形成工程＞
前記撥液膜形成工程は、前記膜形成工程と前記孔形成工程との間に行われる。
前記撥液膜形成工程は、前記膜上に、前記酸化物半導体形成用塗布液を弾く撥液膜を形成する工程であれば、特に制限はなく、目的に応じて適宜選択することができる。
前記撥液膜を形成することで、孔に塗布液を充填しやすくなる。
【０１７９】
前記撥液膜としては、前記膜よりも前記酸化物半導体形成用塗布液を弾く膜であれば、特に制限はなく、目的に応じて適宜選択することができ、例えば、シランカップリング剤などが挙げられるが、特に限定はしない。
【０１８０】
本発明の電界効果型トランジスタの製造方法を図を用いて説明する。
図４Ａ〜図４Ｎは、電界効果型トランジスタの製造方法の一例を説明するための概略断面図である。
まず、基材１を用意する（図４Ａ）。基材としては、例えば、ガラス基材、プラスチック基材などが挙げられる。なお、基材１には、表面の清浄化及び密着性向上の点で、酸素プラズマ、ＵＶオゾン、ＵＶ照射洗浄等の前処理が行われることが好ましい。
次に、基材１上に第１の電極２（ソース電極）を形成する（図４Ｂ）。第１の電極２は、例えば、スパッタ法による成膜後にフォトリソグラフィーによってパターニングする方法などが挙げられる。
次に、基材１及び第１の電極２上に、厚み１μｍ以上のシリコン酸化膜１１を形成する。シリコン酸化膜１１の形成方法としては、特に制限はなく、目的に応じて適宜選択することができ、例えば、ＣＶＤなどが挙げられる。
次に、シリコン酸化膜１１上に、撥液膜１２を形成する（図４Ｄ）。
次に、シリコン酸化膜１１及び撥液膜１２に第１の電極２に達する孔３ａを形成する（図４Ｅ）。例えば、シリコン酸化膜１１及び撥液膜１２上に孔３ａに対応する開口を有する保護膜を形成した上で、シリコン酸化膜１１及び撥液膜１２をエッチングする方法などが挙げられる。
次に、孔３ａに酸化物半導体形成用塗布液３ｂを塗布し、孔３ａ内に酸化物半導体形成用塗布液３ｂを充填する（図４Ｆ）。塗布方法としては、例えば、スピンコートなどが挙げられる。スピンコートの場合、撥液膜１２上の酸化物半導体形成用塗布液３ｂは、撥液膜１２による撥液性と遠心力とにより、撥液膜１２上から移動し易くなる。その結果、孔３ａ内に酸化物半導体形成用塗布液３ｂが充填され易くなる。
次に、酸化物半導体形成用塗布液３ｂを乾燥した後に焼成して、孔３ａ内に酸化物半導体からなる活性層３を形成する（図４Ｇ）。
次に、シリコン酸化膜１１及び撥液膜１２を除去する（図４Ｈ）。
次に、基材１及び活性層３を覆うように絶縁膜５ａ膜を形成する（図４Ｉ）。
次に、絶縁膜５ａを覆うように、導電膜６ａを形成する（図４Ｊ）。
次に、導電膜６ａをエッチングにより部分的に残すことで、ゲート電極６を形成する。更に、形成されたゲート電極６と、活性層３との間がゲート絶縁膜５となる（図４Ｋ）。
次に、絶縁膜上に同材質の相間絶縁膜１３を形成し、更に層間絶縁膜１３を平坦化する（図４Ｌ）。なお、図４Ｌにおいて絶縁膜と層間絶縁膜とは一体化して表現した。
次に、層間絶縁膜１３に、活性層３に達する孔１３ａ（コンタクトホール）を形成する（図４Ｍ）。
次に、孔１３ａ内及び層間絶縁膜１３上に第２の電極４を形成する（図４Ｎ）。この第２の電極４が、ドレイン電極とデータ信号線とを兼ねる。
【０１８１】
なお、塗布法ではなく、スパッタ法やＣＶＤなどのドライプロセスにより孔３ａ内に活性層３を形成しようとすると、図５に示すように、孔３ａ内においては、酸化物半導体膜３ｃは、第１の電極２上のみでなく、絶縁膜１１の側面にも形成される。そのような状態を継続させて、酸化物半導体膜３ｃを厚くしていくと、図６Ａに示すように、活性層３内に空隙３ｄ（ボイド）が形成されるか、又は、図６Ｂに示すように、活性層３の上面の中央部に凹部が形成される。そのため、スパッタ法やＣＶＤなどのドライプロセスでは、空隙（ボイド）や上面の中央部に凹部を形成することなく、厚い活性層（例えば、１μｍ以上の活性層）を形成することはできない。
【０１８２】
（表示素子）
本発明の表示素子は、少なくとも、光制御素子と、前記光制御素子を駆動する駆動回路とを有し、更に必要に応じて、その他の部材を有する。
【０１８３】
＜光制御素子＞
前記光制御素子としては、駆動信号に応じて光出力を制御する素子である限り、特に制限はなく、目的に応じて適宜選択することができ、例えば、エレクトロルミネッセンス（ＥＬ）素子、エレクトロクロミック（ＥＣ）素子、液晶素子、電気泳動素子、エレクトロウェッティング素子などが挙げられる。
【０１８４】
＜駆動回路＞
前記駆動回路としては、本発明の前記電界効果型トランジスタを有する限り、特に制限はなく、目的に応じて適宜選択することができる。
【０１８５】
＜その他の部材＞
前記その他の部材としては、特に制限はなく、目的に応じて適宜選択することができる。
【０１８６】
（画像表示装置）
本発明の画像表示装置は、少なくとも、複数の表示素子と、複数の配線と、表示制御装置とを有し、更に必要に応じて、その他の部材を有する。
【０１８７】
＜複数の表示素子＞
前記複数の表示素子としては、マトリックス状に配置された複数の本発明の前記表示素子である限り、特に制限はなく、目的に応じて適宜選択することができる。
【０１８８】
＜複数の配線＞
前記複数の配線は、前記複数の表示素子における各電界効果型トランジスタにゲート電圧と信号電圧とを個別に印加可能である限り、特に制限はなく、目的に応じて適宜選択することができる。
【０１８９】
＜表示制御装置＞
前記表示制御装置としては、画像データに応じて、各電界効果型トランジスタのゲート電圧と信号電圧とを前記複数の配線を介して個別に制御可能である限り、特に制限はなく、目的に応じて適宜選択することができる。
【０１９０】
＜その他の部材＞
前記その他の部材としては、特に制限はなく、目的に応じて適宜選択することができる。
【０１９１】
（システム）
本発明のシステムは、少なくとも、本発明の前記画像表示装置と、画像データ作成装置とを有する。
前記画像データ作成装置は、表示する画像情報に基づいて画像データを作成し、該画像データを前記画像表示装置に出力する。
前記システムは、本発明の前記画像表示装置を備えているため、画像情報を高精細に表示することが可能となる。
【０１９２】
以下、本発明の表示素子、画像表示装置、及びシステムを、図を用いて説明する。
まず、本発明のシステムとしてのテレビジョン装置を、図７を用いて説明する。なお、図７の構成は一例であって、本発明のシステムとしてのテレビジョン装置は、これに限定されない。
【０１９３】
図７において、テレビジョン装置１００は、主制御装置１０１、チューナ１０３、ＡＤコンバータ（ＡＤＣ）１０４、復調回路１０５、ＴＳ（Ｔｒａｎｓｐｏｒｔ  Ｓｔｒｅａｍ）デコーダ１０６、音声デコーダ１１１、ＤＡコンバータ（ＤＡＣ）１１２、音声出力回路１１３、スピーカ１１４、映像デコーダ１２１、映像・ＯＳＤ合成回路１２２、映像出力回路１２３、画像表示装置１２４、ＯＳＤ描画回路１２５、メモリ１３１、操作装置１３２、ドライブインターフェース（ドライブＩＦ）１４１、ハードディスク装置１４２、光ディスク装置１４３、ＩＲ受光器１５１、及び通信制御装置１５２を備える。
映像デコーダ１２１と、映像・ＯＳＤ合成回路１２２と、映像出力回路１２３と、ＯＳＤ描画回路１２５とが、画像データ作成装置を構成する。
【０１９４】
主制御装置１０１は、ＣＰＵ、フラッシュＲＯＭ、及びＲＡＭなどから構成され、テレビジョン装置１００の全体を制御する。
前記フラッシュＲＯＭには、前記ＣＰＵにて解読可能なコードで記述されたプログラム、及び前記ＣＰＵでの処理に用いられる各種データなどが格納されている。
また、ＲＡＭは、作業用のメモリである。
【０１９５】
チューナ１０３は、アンテナ２１０で受信された放送波の中から、予め設定されているチャンネルの放送を選局する。
【０１９６】
ＡＤＣ１０４は、チューナ１０３の出力信号（アナログ情報）をデジタル情報に変換する。
【０１９７】
復調回路１０５は、ＡＤＣ１０４からのデジタル情報を復調する。
【０１９８】
ＴＳデコーダ１０６は、復調回路１０５の出力信号をＴＳデコードし、音声情報及び映像情報を分離する。
【０１９９】
音声デコーダ１１１は、ＴＳデコーダ１０６からの音声情報をデコードする。
【０２００】
ＤＡコンバータ（ＤＡＣ）１１２は、音声デコーダ１１１の出力信号をアナログ信号に変換する。
【０２０１】
音声出力回路１１３は、ＤＡコンバータ（ＤＡＣ）１１２の出力信号をスピーカ１１４に出力する。
【０２０２】
映像デコーダ１２１は、ＴＳデコーダ１０６からの映像情報をデコードする。
【０２０３】
映像・ＯＳＤ合成回路１２２は、映像デコーダ１２１の出力信号とＯＳＤ描画回路１２５の出力信号を合成する。
【０２０４】
映像出力回路１２３は、映像・ＯＳＤ合成回路１２２の出力信号を画像表示装置１２４に出力する。
【０２０５】
ＯＳＤ描画回路１２５は、画像表示装置１２４の画面に文字や図形を表示するためのキャラクタ・ジェネレータを備えており、操作装置１３２、ＩＲ受光器１５１からの指示に応じて表示情報が含まれる信号を生成する。
【０２０６】
メモリ１３１には、ＡＶ（Ａｕｄｉｏ−Ｖｉｓｕａｌ）データ等が一時的に蓄積される。
【０２０７】
操作装置１３２は、例えば、コントロールパネルなどの入力媒体（図示省略）を備え、ユーザから入力された各種情報を主制御装置１０１に通知する。
【０２０８】
ドライブＩＦ１４１は、双方向の通信インターフェースであり、一例としてＡＴＡＰＩ（ＡＴ  Ａｔｔａｃｈｍｅｎｔ  Ｐａｃｋｅｔ  Ｉｎｔｅｒｆａｃｅ）に準拠している。
【０２０９】
ハードディスク装置１４２は、ハードディスクと、該ハードディスクを駆動するための駆動装置などから構成されている。駆動装置は、ハードディスクにデータを記録するとともに、ハードディスクに記録されているデータを再生する。
【０２１０】
光ディスク装置１４３は、光ディスク（例えば、ＤＶＤなど）にデータを記録するとともに、光ディスクに記録されているデータを再生する。
【０２１１】
ＩＲ受光器１５１は、リモコン送信機２２０からの光信号を受信し、主制御装置１０１に通知する。
【０２１２】
通信制御装置１５２は、インターネットとの通信を制御する。インターネットを介して各種情報を取得することができる。
【０２１３】
図８は、本発明の画像表示装置の一例を示す概略構成図である。
図８において、画像表示装置１２４は、表示器３００と、表示制御装置４００とを有する。
表示器３００は、図９に示されるように、複数（ここでは、ｎ×ｍ個）の表示素子３０２がマトリックス状に配置されたディスプレイ３１０を有する。
また、ディスプレイ３１０は、図１０に示されるように、Ｘ軸方向に沿って等間隔に配置されているｎ本の走査線（Ｘ０、Ｘ１、Ｘ２、Ｘ３、・・・、Ｘｎ−２、Ｘｎ−１）と、Ｙ軸方向に沿って等間隔に配置されているｍ本のデータ線（Ｙ０、Ｙ１、Ｙ２、Ｙ３、・・・、Ｙｍ−１）、Ｙ軸方向に沿って等間隔に配置されているｍ本の電流供給線（Ｙ０ｉ、Ｙ１ｉ、Ｙ２ｉ、Ｙ３ｉ、・・・・・、Ｙｍ−１ｉ）とを有する。
よって、走査線とデータ線とによって、表示素子を特定することができる。
【０２１４】
以下、本発明の表示素子を図１１を用いて説明する。
図１１は、本発明の表示素子の一例を示す概略構成図である。
前記表示素子は、一例として図１１に示されるように、有機ＥＬ（エレクトロルミネッセンス）素子３５０と、該有機ＥＬ素子３５０を発光させるためのドライブ回路３２０とを有している。ドライブ回路３２０は電流駆動型の２Ｔｒ−１Ｃの基本回路であるが、これに限定されるものではない。即ち、ディスプレイ３１０は、いわゆるアクティブマトリックス方式の有機ＥＬディスプレイである。
【０２１５】
図１２は、有機ＥＬ素子の一例を示す概略構成図である。
図１２において、有機ＥＬ素子３５０は、陰極３１２と、陽極３１４と、有機ＥＬ薄膜層３４０とを有する。
【０２１６】
陰極３１２の材質としては、特に制限はなく、目的に応じて適宜選択することができ、例えば、アルミニウム（Ａｌ）、マグネシウム（Ｍｇ）−銀（Ａｇ）合金、アルミニウム（Ａｌ）−リチウム（Ｌｉ）合金、ＩＴＯ（Ｉｎｄｉｕｍ  Ｔｉｎ  Ｏｘｉｄｅ）などが挙げられる。なお、マグネシウム（Ｍｇ）−銀（Ａｇ）合金は、充分厚ければ高反射率電極となり、極薄膜（２０ｎｍ程度未満）では半透明電極となる。図１２では陽極側から光を取り出しているが、陰極を透明、又は半透明電極とすることによって陰極側から光を取り出すことができる。
【０２１７】
陽極３１４の材質としては、特に制限はなく、目的に応じて適宜選択することができ、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、銀（Ａｇ）−ネオジウム（Ｎｄ）合金などが挙げられる。なお、銀合金を用いた場合は、高反射率電極となり、陰極側から光を取り出す場合に好適である。
【０２１８】
有機ＥＬ薄膜層３４０は、電子輸送層３４２と、発光層３４４と、正孔輸送層３４６とを有する。電子輸送層３４２は、陰極３１２に接続され、正孔輸送層３４６は、陽極３１４に接続されている。陽極３１４と陰極３１２との間に所定の電圧を印加すると、発光層３４４が発光する。
【０２１９】
ここで、電子輸送層３４２と発光層３４４が１つの層を形成してもよく、また、電子輸送層３４２と陰極３１２との間に電子注入層が設けられてもよく、更に、正孔輸送層３４６と陽極３１４との間に正孔注入層が設けられてもよい。
【０２２０】
また、基材側から光を取り出すいわゆる「ボトムエミッション」の場合について説明したが、基材と反対側から光を取り出す「トップエミッション」であってもよい。
【０２２１】
図１１におけるドライブ回路３２０について説明する。
ドライブ回路３２０は、２つの電界効果型トランジスタ１０及び２０と、キャパシタ３０を有する。
【０２２２】
電界効果型トランジスタ１０は、スイッチ素子として動作する。電界効果型トランジスタ１０のゲート電極Ｇは、所定の走査線に接続され、電界効果型トランジスタ１０のソース電極Ｓは、所定のデータ線に接続されている。また、電界効果型トランジスタ１０のドレイン電極Ｄは、キャパシタ３０の一方の端子に接続されている。
【０２２３】
電界効果型トランジスタ２０は、有機ＥＬ素子３５０に電流を供給する。電界効果型トランジスタ２０のゲート電極Ｇは、電界効果型トランジスタ１０のドレイン電極Ｄと接続されている。そして、電界効果型トランジスタ２０のドレイン電極Ｄは、有機ＥＬ素子３５０の陽極３１４に接続され、電界効果型トランジスタ２０のソース電極Ｓは、所定の電流供給線に接続されている。
【０２２４】
キャパシタ３０は、電界効果型トランジスタ１０の状態、即ちデータを記憶する。キャパシタ３０の他方の端子は、所定の電流供給線に接続されている。
【０２２５】
そこで、電界効果型トランジスタ１０が「オン」状態になると、信号線Ｙ２を介して画像データがキャパシタ３０に記憶され、電界効果型トランジスタ１０が「オフ」状態になった後も、電界効果型トランジスタ２０を画像データに対応した「オン」状態に保持することによって、有機ＥＬ素子３５０は駆動される。
【０２２６】
図１３は、本発明の画像表示装置の他の一例を示す概略構成図である。
図１３において、画像表示装置は、表示素子３０２と、配線（走査線、データ線、電流供給線）と、表示制御装置４００とを有する。
表示制御装置４００は、画像データ処理回路４０２と、走査線駆動回路４０４と、データ線駆動回路４０６とを有する。
画像データ処理回路４０２は、映像出力回路１２３の出力信号に基づいて、ディスプレイにおける複数の表示素子３０２の輝度を判断する。
走査線駆動回路４０４は、画像データ処理回路４０２の指示に応じてｎ本の走査線に個別に電圧を印加する。
データ線駆動回路４０６は、画像データ処理回路４０２の指示に応じてｍ本のデータ線に個別に電圧を印加する。
【０２２７】
また、上記実施形態では、光制御素子が有機ＥＬ素子の場合について説明したが、これに限定されるものではなく、例えば、光制御素子がエレクトロクロミック素子であってもよい。この場合は、上記ディスプレイは、エレクトロクロミックディスプレイとなる。
【０２２８】
また、前記光制御素子が液晶素子であってもよく、この場合ディスプレイは、液晶ディスプレイとなり、図１４に示されるように、表示素子３０２’に対する電流供給線は不要となる。また、図１５に示されるように、ドライブ回路３２０’は、電界効果型トランジスタ１０及び２０と同様の１つの電界効果型トランジスタ４０により構成することができる。電界効果型トランジスタ４０において、ゲート電極Ｇが所定の走査線に接続され、ソース電極Ｓが所定のデータ線に接続されている。また、ドレイン電極Ｄが、キャパシタ３６１及び液晶素子３７０の画素電極に接続されている。
【０２２９】
また、前記光制御素子は、電気泳動素子、無機ＥＬ素子、エレクトロウェッティング素子であってもよい。
【０２３０】
以上、本発明のシステムがテレビジョン装置である場合について説明したが、これに限定されるものではなく、画像及び情報を表示する装置として画像表示装置１２４を備えていればよい。例えば、コンピュータ（パソコンを含む）と画像表示装置１２４とが接続されたコンピュータシステムであってもよい。
【０２３１】
また、携帯電話、携帯型音楽再生装置、携帯型動画再生装置、電子ＢＯＯＫ、ＰＤＡ（Ｐｅｒｓｏｎａｌ  Ｄｉｇｉｔａｌ  Ａｓｓｉｓｔａｎｔ）などの携帯情報機器、スチルカメラやビデオカメラなどの撮像機器における表示手段に画像表示装置１２４を用いることができる。また、車、航空機、電車、船舶等の移動体システムにおける各種情報の表示手段に画像表示装置１２４を用いることができる。さらに、計測装置、分析装置、医療機器、広告媒体における各種情報の表示手段に画像表示装置１２４を用いることができる。
【０２３２】
本発明の態様は、例えば、以下のとおりである。
＜１＞  ソース電極又はドレイン電極である第１の電極と、
前記第１の電極上に配された、酸化物半導体からなる活性層と、
前記活性層上に配され、前記第１の電極と対となるソース電極又はドレイン電極である第２の電極と、
前記活性層の側面に配されたゲート絶縁膜と、
前記ゲート絶縁膜の前記活性層側と反対側に配されたゲート電極と、を有し、
前記活性層の厚みが、１μｍ以上であり、かつ前記活性層が、空隙を有さず、かつ上面の中央部に凹部を有さないことを特徴とする電界効果型トランジスタである。
＜２＞  駆動信号に応じて光出力が制御される光制御素子と、電界効果型トランジスタを含み、前記光制御素子を駆動する駆動回路とを有する表示素子の前記電界効果型トランジスタに用いられる前記＜１＞に記載の電界効果型トランジスタである。
＜３＞  前記＜１＞から＜２＞のいずれかに記載の電界効果型トランジスタを製造する、電界効果型トランジスタの製造方法であって、
前記第１の電極が配された基板上に、膜を形成する膜形成工程と、
前記膜に前記第１の電極に達する孔を形成する孔形成工程と、
前記孔に酸化物半導体形成用塗布液を塗布し、前記孔内に前記酸化物半導体形成用塗布液を充填する充填工程と、
前記孔内の前記酸化物半導体形成用塗布液を乾燥した後に焼成して、前記孔内に前記酸化物半導体からなる活性層を形成する活性層形成工程と、
前記膜を除去する除去工程と、
を含むことを特徴とする電界効果型トランジスタの製造方法である。
＜４＞  前記膜が、シリコン酸化膜である前記＜３＞に記載の電界効果型トランジスタの製造方法である。
＜５＞  前記膜形成工程と前記孔形成工程との間に、前記膜上に、前記酸化物半導体形成用塗布液を弾く撥液膜を形成する撥液膜形成工程を含む前記＜４＞から＜５＞のいずれかに記載の電界効果型トランジスタの製造方法である。
＜６＞  前記酸化物半導体形成用塗布液が、第Ａ元素と、第Ｂ元素と、第Ｃ元素とを有し、
前記第Ａ元素が、Ｓｃ、Ｙ、Ｌｎ、Ｂ、Ａｌ、及びＧａの少なくともいずれかであり、
前記第Ｂ元素が、Ｉｎ、及びＴｌの少なくともいずれかであり、
前記第Ｃ元素が、第４族元素、第５族元素、第６族元素、第７族元素、第８族元素、第９族元素、第１０族元素、第１４族元素、第１５族元素、及び第１６族元素の少なくともいずれかである前記＜３＞から＜５＞のいずれかに記載の電界効果型トランジスタの製造方法である。
＜７＞  駆動信号に応じて光出力が制御される光制御素子と、
前記＜１＞から＜２＞のいずれかに記載の電界効果型トランジスタを含み、前記光制御素子を駆動する駆動回路と、
を備えることを特徴とする表示素子である。
＜８＞  前記光制御素子が、エレクトロルミネッセンス素子、エレクトロクロミック素子、液晶素子、電気泳動素子、及びエレクトロウェッティング素子のいずれかを有する前記＜７＞に記載の表示素子である。
＜９＞  画像データに応じた画像を表示する画像表示装置であって、
マトリックス状に配置された複数の前記＜７＞から＜８＞のいずれかに記載の表示素子と、
前記複数の表示素子における各電界効果型トランジスタにゲート電圧と信号電圧とを個別に印加するための複数の配線と、
前記画像データに応じて、前記各電界効果型トランジスタの前記ゲート電圧と前記信号電圧とを前記複数の配線を介して個別に制御する表示制御装置と、
を備えることを特徴とする画像表示装置である。
＜１０＞  前記＜９＞に記載の画像表示装置と、
表示する画像情報に基づいて画像データを作成し、該画像データを前記画像表示装置に出力する画像データ作成装置と、
を備えることを特徴とするシステムである。
【符号の説明】
【０２３３】
１    基材
２    第１の電極
３    活性層
４    第２の電極
５    ゲート絶縁膜
６    ゲート電極
【先行技術文献】
【特許文献】
【０２３４】
【特許文献１】特許第４７６７６１６号公報
【非特許文献】
【０２３５】
【非特許文献１】Ｓｃｉｅｎｃｅ、  Ｖｏｌ．３００、（２００３）１２６９
【図１】
2020057661.tif 000003
【図２】
2020057661.tif 000004
【図３】
2020057661.tif 000005
【図４Ａ】
2020057661.tif 000006
【図４Ｂ】
2020057661.tif 000007
【図４Ｃ】
2020057661.tif 000008
【図４Ｄ】
2020057661.tif 000009
【図４Ｅ】
2020057661.tif 000010
【図４Ｆ】
2020057661.tif 000011
【図４Ｇ】
2020057661.tif 000012
【図４Ｈ】
2020057661.tif 000013
【図４Ｉ】
2020057661.tif 000014
【図４Ｊ】
2020057661.tif 000015
【図４Ｋ】
2020057661.tif 000016
【図４Ｌ】
2020057661.tif 000017
【図４Ｍ】
2020057661.tif 000018
【図４Ｎ】
2020057661.tif 000019
【図５】
2020057661.tif 000020
【図６Ａ】
2020057661.tif 000021
【図６Ｂ】
2020057661.tif 000022
【図７】
2020057661.tif 000023
【図８】
2020057661.tif 000024
【図９】
2020057661.tif 000025
【図１０】
2020057661.tif 000026
【図１１】
2020057661.tif 000027
【図１２】
2020057661.tif 000028
【図１３】
2020057661.tif 000029
【図１４】
2020057661.tif 000030
【図１５】
2020057661.tif 000031